일체형 단열재를 갖는 압출 플라스틱 프로파일, 이러한 제품을 압출하기 위한 방법 및 이러한 플라스틱 압출부로 제조된 창문과 도어에 관한 것이다. 플라스틱 압출부는 추가로 아크릴 캡을 갖는 저온 형성 캡스톡계와 실질적으로 IR 투과성인 안료계를 포함한다. 일체형 단열재를 갖는 압출 플라스틱 프로파일은 종래의 플라스틱 압출 처리를 이용하여 재사용 가능하며, 종래의 창문과 도어 제조에 완전히 결합될 수 있다.
주어진 문장을 읽고 간략하게 요약해주세요.

문장: 
[ 발명의 명칭 ]
창문과 도어 시스템을 위한 일체형 단열 압출물과 압출 기술INTEGRATED INSULATION EXTRUSION AND EXTRUSION TECHNOLOGY FOR WINDOW AND DOOR SYSTEMS
[ 기술분야 ]
본 발명은, 일체형 단열재를 갖는 압출 플라스틱 프로파일과, 이러한 제품을 압출하기 위한 방법과 장치에 관한 것이다.
[ 배경기술 ]
가공된 목재 제품은, 수년간 창호(fenestration), 데크, 베니션 블라인드(venetian blind), 셔터, 데크, 및 리모델링 산업의 기반을 위해 형성되었다. 역사적으로, 폰데로사 소나무, 전나무, 붉은 삼목, 삼나무, 및 다른 연한 목질의 다양한 침엽수가 주거용 창문 프레임, 주거용 도어 프레임, 주거용 외장 자재, 외부 데크, 및 외부 셔터뿐만 아니라 인테리어 베니션 블라인드 및 셔터의 제조를 위해 채용되었다. 이러한 종류의 목재 제품은 높은 굴곡 계수, 우수한 나사 보유성, 용이한 작업성(예를 들어, 밀링, 커팅), 용이한 도색성 및 수년간의 저비용의 유리한 특성을 고유하게 갖는다. 반대로, 이러한 종류의 목재 제품은 또한 가혹한 기후에서의 열악한 내후성, 흰개미와 같은 잠재적인 곤충의 침입 및 높은 열전도성을 겪는다. 또한, 처녀 목재 자원은 부족하게 되어, 따라서 높은 재료 비용을 야기한다.대안적으로, 다양한 금속, 특히 압출 알루미늄이 상업용 창문과 도어 프레임에 부가하여 주거용 창문과 도어 프레임으로 사용되었고, 계속 사용되어 오고 있다. 이러한 종류의 금속 제품은 높은 굴곡 계수와 용이한 도색성의 유리한 특성을 고유하게 갖지만, 높은 열전도성을 겪는다.가공된 목재 제품과 압출 알루미늄 모두의 높은 열전도성은 창호 업계의 창문과 도어 제품용으로 특히 불리하다. 주거용 집의 에너지 비용의 증가 및 에너지 사용에 걸친 증가된 관심과 논의 때문에, 건축 법규로부터의 정부 규제 압력, 제품 인증 요건, 열효율이 높은 주거용 집 창문과 도어 제품의 구입에 보조금을 지급하는 장려 프로그램, 및 보다 열효율이 높은 창문과 도어 제품용의 시장 수요가 있다.가공 목재 제품 및 금속 제품의 전술한 단점에 대해, 창호 업계는 특히 폴리비닐 클로라이드(PVC)를 원료로서 채용하였다. 창문 프레임 내로 제조된 중공의 리니얼 압출부는 가격 스펙트럼의 하급에서 특히 큰 성공을 거두게 되었다. 중공 PVC 리니얼로 제조된 창문 프레임과 새시(sash)(종종 "비닐 윈도우"로 지칭됨)는 도색된 폰데로사 소나무 창문 또는 압출 알루미늄에 비해 매우 우수한 열전도성을 갖는다. 또한, 발포 중합체 고형 압출부가 목재 창문 프레임 및 새시를 대체하도록 사용되었다. 발포 중합체 압출부는, 각각 강성과 같은 물리적인 특성을 개선하고/개선하거나 압출부의 비용을 감소시키는 장점이 있는, 목재 가루 및 탈크(talc)와 같은 유기 또는 무기 충진제를 포함할 수 있다.압출 알루미늄 창문과 도어 프레임의 높은 열전도성 때문에, 그리고 중공 PVC 리니얼로 형성된 비닐 창문과 도어의 열적 성능을 추가 개선하기 위해, 창호 업계는 압출물의 중공 내부 부분 내에 발포 단열재(foam insulation)를 삽입하였다. 이러한 단열재는 창문 또는 도어 프레임의 열적 성능을 크게 개선하고, 따라서 중공 압출물의 내부 포켓 또는 챔버 내의 자유 공기를 감소시킴으로써 전체 창문의 열적 성능을 개선한다. 압출부의 챔버 내의 이러한 자유 공기는, 압출부의 내측 및 외측벽 사이의 온도차로 인해 압출부의 벽을 통해 상당한 열전달을 야기하여 캐비티 주위에서 공기가 순환하여 관련된 창문의 대류 열손실을 야기할 수 있다. 중공부 내의 단열재는 이러한 대류 열전달을 감소시키거나 제거할 수 있다. 창문 또는 도어 프레임 압출부 내의 어떤 포켓 또는 챔버가 이러한 단열재로부터 가장 우수한 이점을 나타낼 수 있는가의 결정은 창문 압출물 및 창문의 특정 형상에 종속적이고, 열 시뮬레이션 또는 샘플링 테스트에 기초하여 사안별(case by case) 기반으로 결정된다.일반적으로 사용되는 종래 기술의 발포 단열재는 종종 스티로폼으로 지칭되는 저밀도 블록 폴리스티렌 기반 발포체이며, 창문 또는 도어 프레임 압출부 내의 원하는 포켓 또는 챔버 내에 끼우기 위해 절단 또는 다른 방식으로 치수가 정해진다. 이러한 폴리스티렌 블록은 챔버를 실질적으로 충진하여 우수하게 단열시킬 수 있지만, 이러한 적절한 끼움을 달성하는 것은 상당한 단점이다. 창문 또는 도어 프레임 압출부 내의 포켓 또는 챔버는 거의 표준 또는 정규 사이즈이어서, 일반적으로 폴리스티렌이 블록 또는 시트로부터 절단될 수 있어서, 단열재가 조각 또는 폐기되도록 한다. 폴리스티렌 단열재와 챔버 사이의 공차가 너무 좁으면, 창문 또는 도어 프레임 압출물 내의 포켓 또는 챔버 내로의 폴리스티렌 단열재의 삽입은 어려울 수 있지만, 너무 넓으면 단열재와 압출물 사이의 공기 갭이 열적 성능을 약화시킬 수 있다. 따라서, 이는 상당히 노동 집약적이고 고비용의 처리일 수 있다.제2 종래 기술 발포 단열재는 저밀도 무CFC 반강성 폴리우레탄 폼이다. 이는 통상적으로 두 개의 성분을 함께 혼합하는 설비를 사용하여, 이러한 혼합물이 단열되는 챔버 내로 주입되어 팽창되는 인플레이스(in-place) 발포 처리이다. 이러한 종래 기술 발포 단열재의 예는, 미국 미주리주 세인트루이스 소재의 Futura Coatings사에서 판매되는 등록상표 FOAMSEAL P12844/FSA이다. 이러한 처리는 노동 비용에 부가되는 창문 또는 도어 제조자의 다른 처리 단계이다. 또한, 폴리스티렌 폼 및 폴리우레탄 폼 모두는, 기초 재료를 재사용하기 보다 어렵게하는 창문 프레임을 만드는 압출 알루미늄 또는 PVC 리니얼과는 별개의 재료이다.상술한 바와 같이, 목재 프레임 및 새시로 제조된 창문의 장점은 이들이 사실상 임의의 컬러로 스테인 가공 또는 페인트칠될 수 있다. 따라서, 창문 프레임 및 새시의 컬러는 하우징의 외부 컬러를 강조하거나 대비하도록 선택될 수 있다. 종래 기술 PVC 제품은 통상적으로 백색 또는 베이지색 또는 IR 스펙트럼을 쉽게 흡수하지 않는 다른 색으로만 활용 가능하고, 따라서 압출부의 본체를 왜곡하도록 충분히 열을 축적하지 않는다. 통상적으로 이들 단색 압출부는 밝은 그림자 및 파스텔색으로 보여지고, 열 축적이 문제없고, 안료의 필요량이 압출부의 비용을 과도하게 증가시키지 않는다.이해할 수 있는 바와 같이, "연두색(Hunter Green)" 및 "청동색(Bronze)"과 같은 어두운 색의 창문 또는 도어 프로파일은 산업계에서 오랫동안 요구되었고, 이러한 제품에서 상당한 시장에서의 장점을 갖는 목재 또는 압출 알루미늄이 활용 가능하다. 본원에서 어두운 색이 지칭할 때, 본 발명자는 일반적으로 13 내지 40의 Lh값을 갖는 색을 지칭한다. 예를 들어 ASTM 4726-02에 대해, 암갈색은 13 내지 33 사이의 Lh와, -1.0 내지 6.0 사이의 ah와, 1.0 내지 6.5 사이의 bh를 갖는 색으로서 한정된다. AAMA 308-02에 대해서는, 암녹색은 20 내지 40 사이의 Lh와, -20 내지 -2 사이의 ah와, -2.0 내지 4.0 사이의 bh를 갖는 색으로서 한정된다. 본 발명자는 적색을 20 내지 40 사이의 Lh와, 13 내지 23 사이의 ah와, 6 내지 12 사이의 bh를 갖는 것으로 한정한다.중공 비닐 프로파일과 고형 발포 중합체 수지 압출부에 박형 캡스톡(capstock)층을 도포하는 것이 업계에 공지되어 있다. 통상적으로, 캡스톡층은 비용 효율적인 방식으로 색, 내후성 및 소정의 외관 속성을 달성하기 위해 도포된다. 종종, 이는 전문가들이 저비용 재료를 기재에 사용하도록 하고, 따라서 전체 제품 비용을 감소시킨다. 그러나, 과거에는, PVC 중공 또는 발포 프로파일 압출부에 도포될 수 있는 사용 가능한 색 스펙트럼이 과도한 열을 발생시켜서 제품의 본체를 왜곡시키지 않는 색 및 안료 시스템으로 제한되었다.본 출원의 양수인은, NIR을 반사하기 위한 NIR 반사 기재에 연관되며, NIR 반사가 아닌 상당한 NIR 투과성을 갖는 어두운 색의 캡스톡을 제조하고, 중공 PVC 압출에서 어두운 색의 캡스톡이 허용되도록 하는, 공동 계류중인 발명의 명칭이 "Low Heat Build-up Capstock System and Extrusion Technology for Solid and Foamed Profiles in Dark Colors"인 US 특허 출원 제11/291,494호를 갖는다.
[ 발명의 개요 ]

[ 해결하려는 과제 ]
따라서, 본 발명의 목적은, 일체형 발포 단열재를 갖는 압출물을 제공하는 것이다. 이러한 창의적인 압출물은, 창문 내기 업계에서 사용하는데 적합한 제1 열가소성 수지로 형성되는 구조적 압출부를 포함하고, 일정한 프로파일을 갖고 정해지지 않은 길이로 연장하는 적어도 하나의 중공 내부를 포함한다. 제2 열가소성 수지로 형성된 일체형 단열재는 구조 압출물의 중공 부분을 실질적으로 충진하고, 바람직한 실시예에서 이러한 일체형 단열재는 발포되고, 이러한 발포체가 압출물의 길이를 따라 연장되어 있는 복수의 공기 포켓을 더 포함하도록 형성된다. 제1 열가소성 수지와 제2 열가소성 수지는 호환 가능하고, 함께 재사용 가능하고, 구조적 압출물과 일체형 단열재는 창의적인 압출물을 형성하기 위해 압출 다이를 통해 공동 압출된다. 태양 적외선 복사에 대해 상당한 투과성을 갖고 구조적 압출부의 적어도 일부를 덮는 제3 열가소성 수지의 어두운 색의 캡스톡을 더 포함하도록 하고, 어두운 색의 캡스톡이 약 0.01인치 미만의 두께를 갖는 것이 더 바람직한 실시예이다. 대안적인 실시예는 저비용의 열가소성 수지 공급원료(feedstock)로 제조할 수 있는, 구조적 압출부의 일부를 형성하는 제 4 열가소성 수지를 포함한다.
[ 과제의 해결 수단 ]
본 발명의 추가 목적은, 창문 프레임에 작동식으로 설치된 유리 팩을 포함하는 주거용 또는 상업용 구조에 사용하기 위한 것이고, 창문 프레임은 창의적인 압출물과 전술한 실시예를 포함하는 창문을 제공하는 것이다.본 발명의 일 실시예에 따른 일체형 발포 단열재를 갖는 압출물은 창호 업계에 사용하기 위한 제1 열가소성 수지로 형성되고, 길이 방향으로 연장되어 있는 일체형 구조적 압출부를 포함하고, 상기 일체형 구조적 압출부는 길이 방향으로 연장되어 있는 적어도 제1 및 제2 챔버를 한정하며; 상기 제1 챔버는 비어 있고; 상기 제2 챔버는 제2 열가소성 수지로 형성된 일체화된 발포성 단열재(integrated foam -ed insulation)를 포함하며; 상기 일체화된 발포성 단열재는 상기 제2 챔버를 채우고; 상기 일체화된 발포성 단열재는 상기 일체형 구조적 압출부의 길이 방향으로 연장되어 있는 길이 방향의 복수의 공기 포켓들을 한정하는 복수의 스트랜드(stra -nd)들에 의해 한정되어지며; 상기 제1 열가소성 수지와 상기 제2 열가소성 수지는 호환 가능하고 함께 재활용 가능하며; 상기 일체형 구조적 압출부 및 상기 일체화된 발포성 단열재는 상기 일체형 구조적 압출부가 상기 일체화된 발포성 단열재에 통합 방식으로 일체형으로 결합되도록 압출 다이(extrusion die)를 통해 함께 압출되어진다.본 발명의 다른 실시예에 따른 일체형 발포 단열재를 갖는 압출물은 창호 업계에 사용하기 위한 제1 열가소성 수지로 형성되고, 길이 방향으로 연장되어 있는 구조적 압출부를 포함하고, 상기 구조적 압출부는 길이 방향으로 연장되어 있는 적어도 제1 챔버를 한정하며; 상기 제1 챔버는 제2 열가소성 수지로 형성된 일체화된 발포성 단열재(integrated foamed insulation)를 포함하며; 상기 일체화된 발포성 단열재는 상기 제1 챔버에 걸쳐 분산되어 있고; 상기 일체화된 발포성 단열재는 상기 제1 챔버 내에 배치된 길이 방향의 복수의 공기 포켓들을 한정하며 상기 구조적 압출부의 길이 방향으로 연장되어 있는 복수의 스트랜드(strand)들을 포함하며; 상기 제1 열가소성 수지와 상기 제2 열가소성 수지는 호환 가능하고 함께 재활용 가능하며; 상기 구조적 압출부 및 상기 일체화된 발포성 단열재는 상기 구조적 압출부가 상기 일체화된 발포성 단열재에 통합 방식으로 일체형으로 결합되도록 압출 다이(extrusion die)를 통해 함께 압출되어진다.본 발명에 따른 단열된 압출물을 일체형 발포 단열 스트랜드들과 함께 압출하는 방법은 창호 업계에 사용하기 위해 단열되는 구조를 한정하도록 제1 수지를 압출하고; 상기 구조는 길이 방향을 갖는 단계; 제2 수지를 상기 구조 내에 배치된 복수의 발포 스트랜드들의 형태로 압출하는 단계; 상기 구조 내에 그리고 상기 발포 스트랜드들의 사이에 배치된 길이 방향의 복수의 공기 포켓들을 한정하기 위해 단열되는 구조 내에 상기 발포 스트랜드들을 확장 및 떼지어 모일 수 있게 하는 단계; 및 일체형 단열구조를 형성하기 위해 상기 발포 스트랜드들 중 적어도 일부를 상기 구조에 집적하는 단계를 포함한다.본 발명의 또 다른 목적은 전술한 일체형 발포 단열재를 갖는 압출물을 제공하는 방법을 제공하는 것이며, 이러한 방법은 제1 압출기 내에 창호 업계의 구조적 컴포넌트에 사용하는데 적합한 제1 열가소성 수지를 공급하는 단계와, 제2 압출기 내에 일체형 단열재용으로 적합한 제2 열가소성 수지를 공급하는 단계와, 일정한 프로파일의 적어도 하나의 중공 내부를 포함하고 정해지지 않은 길이까지 연장하는 창호 업계에 사용하는데 적합한 제1 열가소성 수지로 형성된 구조적 압출부를 형성하는, 압출물을 압출하는 압출 다이에 제1 및 제2 압출기를 출력하는 단계와, 제2 열가소성 수지로 형성된 일체형 단열재로 구조적 압출부의 중공 부분을 실질적으로 충진하는 단계를 포함한다. 바람직한 실시예에서, 일체형 단열재의 제2 열가소성 수지는 발포되고 창의적인 압출물의 길이를 따라 연장되어 있는 복수의 공기 포켓을 더 포함하도록 형성된다. 또 다른 실시예에서, 이러한 방법은 제3 압출기 내에 상당히 큰 태양 적외선의 투과도를 갖는 제3 열가소성 수지를 공급하는 단계와, 압출 다이 내로 제3 압출기를 출력하여 제3 열가소성 수지가 제1 열가소성 수지에 형성된 구조적 압출부의 표면에 약 0.010인치 두께의 어두운 색의 캡스톡층을 형성하는 단계를 포함한다.삭제
[ 발명의 효과 ]
본 발명은, 일체형 발포 단열재를 갖는 압출물을 제공하는 효과를 갖는다.
[ 도면의 간단한 설명 ]
도 1은, 본 창의적인 방법에서 사용되는 종류의 압출 라인의 평면도.도 2는, 본 창의적인 방법의 바람직한 실시예에서 사용되는 다판 압출 다이의 하류측의 분해도.도 3은, 도 2에 도시된 다판 압출 다이의 플레이트 중 하나의 다양한 열가소성 수지 공급원료의 흐름도.도 4는, 도 2에 도시된 다판 압출 다이의 플레이트 중 하나의 다양한 공급원료의 흐름도.도 5는, 도 2에 도시된 다판 압출 다이의 플레이트 중 하나의 다양한 공급원료의 흐름도.도 6은, 도 2에 도시된 다판 압출 다이의 플레이트 중 하나의 다양한 공급원료의 흐름도.도 7은, 도 2에 도시된 다판 압출 다이의 플레이트 중 하나에 사용되는 두 개의 가능한 다이 오리피스의 절결도.도 8은, 일체형 단열재의 대안적인 실시예를 도시하는 프로파일을 도시하는 창의적인 압출부의 도면.도 9는, 본 창의적인 일체형 단열재를 갖거나 갖지 않은 압출부를 도시하는, 본 창의적인 압출부의 바람직한 실시예의 예의 정해지지 않은 길이를 나타내는 중심에서 파단된 상부 우측 사시도.도 10은, 창의적인 일체형 단열재를 갖거나 갖지 않은 창의적인 압출부를 도시하는 창의적인 압출부의 바람직한 실시예의 다른 예의 정해지지 않은 길이를 나타내는 중심에서 파단된 상부 우측 사시도.
[ 발명을 실시하기 위한 구체적인 내용 ]
본 발명을 실행하기 위한 최상의 모드본 창의적인 압출부는 창문 내기 업계에서 사용하는데 적합한 제1 열가소성 수지로 형성되는 구조적 압출부를 포함하고, 일정한 프로파일을 갖고 정해지지 않은 길이로 연장하는 적어도 하나의 중공 내부를 포함한다. 제2 열가소성 수지로 형성된 일체형 단열재는 구조 압출물의 중공 부분을 실질적으로 충진하고, 바람직한 실시예에서 이러한 일체형 단열재는 발포되고, 이러한 발포체가 압출물의 길이를 따라 연장되어 있는 복수의 공기 포켓을 더 포함하도록 형성된다. 제1 열가소성 수지와 제2 열가소성 수지는 호환 가능하고, 함께 재사용 가능하고, 구조적 압출부와 일체형 단열재는 창의적인 압출물을 형성하기 위해 압출 다이를 통해 공동 압출된다. 태양 적외선 복사에 대해 상당한 투과도를 갖고 구조적 압출부의 적어도 일부를 덮는 제3 열가소성 수지의 어두운 색의 캡스톡을 더 포함하도록 하고, 어두운 색의 캡스톡은 약 0.01인치 미만의 두께를 갖고, 보다 바람직하게는 0.004 내지 0.008인치 사이의 두께를 갖는 것이 더 바람직한 실시예이다. 대안적인 실시예는 구조적 압출부의 일부를 형성하는 제 4 열가소성 수지를 포함한다.전술한 일체형 단열재를 갖는 압출물을 제공하는 방법은 플라스틱 압출 라인의 사용을 필요로 하며, 제1 압출기 내에 창호 업계의 구조적 컴포넌트에 사용하는데 적합한 제1 열가소성 수지를 공급하는 단계와, 제2 압출기 내에 일체형 단열재용으로 적합한 제2 열가소성 수지를 공급하는 단계와, 압출물을 압출하는 압출 다이에 제1 및 제2 압출기를 출력하는 단계를 포함한다. 이러한 압출 다이는 창호 업계에 사용하는데 적합한 제1 열가소성 수지로 형성된 구조적 압출부를 형성하고, 일정한 프로파일을 갖고 정해지지 않은 길이까지 연장하는 적어도 하나의 중공 내부를 포함하고, 구조적 압출부의 중공부는 사실상 제2 열가소성 수지로 형성된 일체형 단열재로 충진된다. 바람직한 실시예에서, 일체형 단열재의 제2 열가소성 수지는 발포되고 창의적인 압출물의 길이를 따라 연장되어 있는 복수의 공기 포켓을 더 포함하도록 형성된다. 또 다른 바람직한 실시예에서, 이러한 방법은 제3 압출기 내에 상당히 큰 태양 적외선 복사에 대한 투과도를 갖는 제3 열가소성 수지를 공급하는 단계와, 압출 다이 내로 제3 압출기를 출력하여 제3 열가소성 수지가 구조적 압출부의 표면에 약 0.010인치 두께, 보다 바람직하게는 0.004 내지 0.008인치 사이의 두께를 갖는 어두운 색의 캡스톡층을 형성하는 단계를 포함한다. 또 다른 대안적인 실시예는 요소에 가해지지 않는 구조적 압출부의 부분 또는 본 창의적인 압출부가 주거용 또는 상업용 구조에 사용하기 위한 창문 내로 제조될 때 통상적으로 보여지지 않는 구조적 압출부의 부분과 같은 구조적 압출부의 부분을 제조하도록 제 4 압출부에 의해 출력된 제 4 열가소성 수지를 포함할 수 있다. 이러한 경우, 제 4 열가소성 수지는 TiO2와 같은 UV 안정성을 위한 첨가제가 필요없거나 또는 색 균일성 등에 대한 느슨한 요구사항 때문에, 그 대신 비용이 적게 들 것이다.전술한 다양한 압출기에 추가하여, 적절한 캘리브레이터, 풀러 및 톱이전술한 창의적인 압출부의 제조 및 그의 방법에 필요하다. 또한, 압출 캘리브레이션 처리 중에 부과되는 응력은 어두운 색의 캡스톡층을 포함하는 바람직한 실시예의 안료계의 적절한 색에 영향을 미칠 수 있다. 따라서, 본 발명은 또한 이러한 응력을 제거하기 위한 수단을 구현하여, 제품이 압출기 캘리브레이터를 빠져나온 후에 열을 인가함으로써, 일정한 가시색을 제공한다.압출부의 열 생성 특성의 맞춤은 기본적으로 세 가지 수단에 의해 수행된다. 첫째로, 어두운 색의 캡스톱의 두께는, NIR이 초기에 어두운 색의 캡스톡을 통과하고 어두운 색의 캡스톱을 통해 다시 기재로 반사되기 때문에 IR 흡수성을 최소화하도록 조정된다. 이러한 조정은 또한 캡스톡의 가시색을 보존하는 방식으로 행해져야 한다. 두 번째로, 기재는 필요한 IR 반사 성능을 제공하도록, 가장 일반적으로 TiO2의 로딩을 조정하는 것뿐만 아니라 다른 기재 성분을 고려함으로써 조정된다. 세 번째로, 특정 색을 부과하도록 요구되는 어두운 색의 캡스톡의 안료는 NIR의 흡수를 최소화하도록 최적화되어야 한다. 실지로, 이들 세 가지 수단 모두는 기능적인 최종 제품을 산출하기 위해 특정 캡스톡/색/기재의 조합을 위해서 최적화되어야 한다.어두운 색의 캡스톡 재료용의 바람직하고 유용한 안료 및 캡 재료의 조합은 Lanier Color Company로부터 입수 가능하고, 원하는 IR 및 내후성을 갖도록, 즉 안료계가 실질적으로 NIR을 투과시키고 이러한 안료계가 후술하는 창의적인 예에서 사용되는 것으로 도시될 수 있다. 어두운 색의 캡스톡의 본체는 압출 등급 아크릴인 Kaneka Corporation의 등록상표인 XM20이다. 이러한 아크릴은 ASTM D1238 기준을 이용하여 230℃ 및 3.8kg 중량을 사용하여 테스트된 바와 같이 대략 13g/10분 내지 20g/10분 사이의 용융 인덱스값을 갖는다. 이러한 유용한 Lanier 안료계는 당업계의 종사자들에 의해 그리고 컬러 하우스에서 이해되는 바와 같이, 원하는 특정색 또는 채도(예를 들어, 짙은 황록색(forest green) 또는 청동색)를 달성하기 위해 다른 안료가 첨가될 수 있는 적절한 베이스를 제공하는 흑색 베이스 안료를 사용한다. 개별 안료는 안료 시스템 전체가 실질적으로 NIR 투과성인 한, NIR의 반사성 또는 투과성을 가질 수 있다. 바람직한 Lanier 안료계 또는 실질적으로 NIR 투과성인 기재는 본 발명에서 사용하는데 적합할 것이고, 본 발명의 종료를 달성할 수 있다. 어두운 색의 캡스톡은 단일 색일 수 있거나 또는 우드 그레인 또는 질감이 있는 다른 마감으로 형성될 수 있다. 또한, 실질적으로 유사한 NIR 투과성 안료계에 기초하여 실질적으로 NIR 투과성인 터치업 페인트가 창문 프레임의 코너 용접부에서 발생할 수 있는 것과 같은 어두운 색의 캡스톡에서 미소한 긁힘 또는 간극을 수선하는데 사용할 수 있다.본 발명자는 주거용 창문 프레임에 현재 사용되는 PVC 리니얼이 본 발명의 적절한 구조적 압출부일 수 있다고 생각한다. 일체형 단열재용의 적절한 공식이 이하의 표 1에 도시된다.성분공급업자100분의 일(중량 기준)PVC 수지SE-650 - Shintech100.0주석 부틸 안정제RT4458 - Reagens1.2에스테르계 윤활제SA 0817B - Strucktol1.5아크릴 개질제PA 40 - Kaneka20.0CaCO3 충진제Optifil JS - JM Huber6.0CBA 안료473LD - KibbeChem5.0전체 부분133.7이러한 공식에 대해, 해당 기술 분야의 종사자는 통상적으로 바람직하게는 0.4g/cc 미만이고, 보다 바람직하게는 0.2 내지 0.4g/cc 사이의 농도를 달성하는데 충분한 양의 적절한 발포제를 첨가할 것이다. 발포제의 양 및 종류는 해당 기술 분야의 종사자에게 알려진 바와 같이 사용되는 압출 설비, 처리 조건 및 특정 압출부의 특정 형태 및 세부사항에 의해 결정된다. 본 발명자는 발포제로서 Color Matric "Foamazol F-92" 제품을 과거에 사용하였다.도 1은 본 창의적인 처리의 실시에 적합한 압출 라인(10)을 도시한다. 본 창의적인 처리의 실시예에 사용하는데 적합한 압출 라인은 프리믹서(16)에 또한 접속되는 공급 컬럼(14) 내로 낙하하는 공급 호퍼(12)를 포함하는 1차 압출기(20)(제1 압출기)를 포함하는 적어도 두 개의 압출기로 구성된 압출 라인(10)으로 개시된다. 포트(18)는 또한 발포제와 같은 미세 성분의 추가를 위해 공급 컬럼(14) 내로 공급한다. 대안적으로, 이러한 미세 성분은 호퍼(19)에서 프리믹서(16) 내로 직접적으로 첨가될 수 있다. 프리믹서(16)에 도달한 성분은 1차 압출기(20)의 입부 내로 직접적으로 공급된다. 1차 압출기용으로 전술한 것과 동일한 특징을 기본적으로 갖는 일체형 단열재 압출기(제2 압출기) 및 바람직한 실시예에서의 어두운 색의 캡스톡 압출기(제3 압출기) 및 또 다른 실시예의 대안적인 구조적 압출부 압출기(제 4 압출기)가 추가로 개시된다.다판 압출 다이(22)는 또한 도 2를 참조하여 이하에서 설명되지만, 다판 압출 다이(22)는 1차 압출기(20)의 출력부에 작동식으로 부착된다. 압출부는 다판 압출 다이(22)를 빠져나온 후에, 도면부호 24로 도시된다. 이어서, 압출부(24)는 플라스틱 프로파일 압출부에 사용되는 일반적인 종류이며, 압출부(24)를 최종 형태로 형성하는 사이저 플레이트와 압출부(24)를 냉각하고 고화하기 위한 스프레이 노즐을 포함하는 캘리브레이터(26)로 진입한다.압출부(24)가 캘리브레이터(26)를 빠져나온 후에, 열처리 튜브(28)로 진입한다. 열처리 튜브(28)는 대략 3피트 길이이고 압출부(24)가 이를 통과하는데 용이한 간극을 허용하는 직경을 갖는 PVC 파이프로 형성될 수 있다. 바람직하게는, 열처리 튜브(28)의 입구 및 출구에서, 라이스터(leister) 히터(30)는 고온의 공기를 튜브 내로 그리고 압출부(24) 상으로 송풍한다. 대안적으로, 열처리 튜브(28)는 압출부(24)의 외부 표면을 가열하기 위해 IR 가열 튜브에 의해 제공될 수 있다. 또한, 라이스터 히터(30)는, 히터 건, IR 히터, 복사식 히터 또는 열처리 튜브(30)의 내부를 가열하여 압출부(24)의 표면의 열처리를 행하는 다른 디바이스로 대체될 수 있다. 열처리 튜브(28)는 압출부(24)의 휨(bow)에 큰 관심이 없으면 라이스터 히터(30) 또는 전술한 그의 대체물로 대체될 수 있다. 열처리 튜브(28)는 휨을 보정하거나 또는 후술하는 바와 같이 표면 색 문제를 보정하기 위해 필요에 따라서만 사용되고, 따라서 항상 사용되는 것은 아니다. 이어서 압출부(24)는, 해당 기술 분야에서 오랫동안 전체적으로 종래의 압출 설비였던 풀러(32) 및 톱(34)으로 계속한다.열처리 튜브(28)의 하나의 목적은 어두운 색의 캡스톡에서 검사시에 "줄무늬(streaking)"의 발생을 제거하는 것이고, 압출부(24)의 길이를 따라 연장되어 있는 라인에서 상이한 음영의 줄무늬가 있을 수 있고, 색 줄무늬가 없으면 열처리 튜브(28) 또는 그의 대체물이 필요없다고 생각된다. 이러한 줄무늬는, 필요에 따라 캘리브레이션 및 냉각 처리에 의해 어두운 색의 캡스톡의 표면에 형성된 응력에 의해 발생될 수 있다고 생각되며, 어두운 색의 캡스톡의 표면이 캘리브레이터(26)의 내부 표면과 접촉하도록 하여, 그 부분이 표면에서 가장 신속하게 냉각되도록 하고, 보다 점진적으로, 압출부의 내부 부분에 대해서는 상대적으로 보다 느리게 냉각되도록 한다. 이러한 줄무늬는 가장 일반적으로 적색 음영이다. 이러한 줄무늬는 어두운 색의 캡스톡의 표면의 열처리와, 전술한 바와 같이 압출부(24)의 전체 표면을 가열하는 열처리 튜브의 사용에 의해 쉽게 제거될 수 있어서, 압출부(24)의 표면상에 고온 공기를 직접 송풍하는 것과 같이 압출부의 일측에만 가열함으로써 야기될 수 있는 압출부(24)의 굴곡 또는 휨이 방지된다. 대략 145℉ 내지 150℉로 압출부(24)의 표면을 가열하려 본원에 개시된 어두운 색의 캡에서 관찰되는 색 줄무늬를 제거하고, 튜브 내로 대략 225℉의 공기를 송풍하는 라이스터 히터(30)가 바람직하게는 145℉ 내지 150℉로 압출부(24)의 예의 표면을 상승시키는 것으로 밝혀졌다.도 2는 본 창의적인 방법의 바람직한 실시예에서 사용하기 위한 다판 압출 다이(22)의 개별 플레이트의 하류측의 분해도이다. 도 2는 본 창의적인 압출물을 제조하기 위해 개별 다이 플레이트(36, 38, 40, 42)와 이들을 서로 연결하는 다양한 중간 플레이트로 구성된 분해 형태로 도시된 다판 다이 조립체(22)를 도시한다. 이러한 다이의 사용 방법은 열가소성 압출 분야의 종사자들에게 공지되어 있다. 그럼에도 불구하고, 도 2에 도시된 다판 다이 조립체(22)는, 열가소성 수지 공급원료를 수용하기 위한 믹서 또는 호퍼와, 호퍼의 공급원료 혼합물의 온도를 제어하기 위한 예열기와 호퍼를 연결하기 위한 도관 및 제2 열가소성 수지가 일체형 단열재용으로 사용되는 경우에, 선택적으로 발포 컴포넌트용의 발포제를 도입하기 위한 입구를 각각 포함하는 종래의 트윈 스크류 압출기와 같은 복수의 종래의 압출기에서 사용하는 상태로 충분하다. 각 압출기의 다중 스크류 챔버는 일체형 단열재를 갖는 압출물의 실시예를 제조하기 위해 도 2에 도시된 다이 조립체 플레이트의 적절한 입력부에 연결된다.도 2에서 가장 잘 알 수 있는 바와 같이, 전술한 압출기(도시 안함) 중 하나는 다판 다이 조립체(22)를 통해 구조적 압출물을 형성하기 위한 제1 열가소성 수지의 도입을 위해 도입 플레이트(36)에 유동 가능하게 연결된다. 도 3, 4, 5 및 6은 구조적 압출물을 형성하기 위한 제1 열가소성 수지의 유동과, 중공의 얇은 벽을 갖는 PVC 압출물로 실현되는 일체형 단열재를 형성하는 제2 열가소성 수지의 유동을 도시한다.다판 다이 조립체(22)의 플레이트(38) 내의 대략 중심점에서의 유동은 도 3에 도시된다. 제2 압출기의 출력부로부터 표 1에 도시된 적절한 공식으로 일체형 단열재(46)용으로 적합한 제2 열가소성 수지를 도입하기 위한 입구(44), 및 구조적 압출부(50, 52)용의 제1 열가소성 수지의 입구(48)는 도 2 및 3에 도시된다. 전술한 바와 같이, 구조적 압출부의 부분은 저비용의 제 4 열가소성 수지로 구성될 수 있고, 입구(44)와 유사한 방식으로 도시되지 않은 입구로부터 제 4 압출기로부터의 본 예시적인 압출부의 도면부호 50으로 공급될 수 있다. 도면부호 52에서의 구조적 압출부의 일부 또는 구조적 압출부(50, 52)의 전체는 제1 압출기의 출력부로부터 다판 다이 조립체(22)의 입구(48)를 통해 공급된다. 구조적 압출부(50, 52)를 유동하는 다중 채널은 유동의 평활화에 조력하고 구조적 압출부(50, 52)의 내부 내로의 일체형 단열재(46)의 삽입을 허용하도록 형상을 갖는다.다판 다이 조립체(22)(도 2에 도시됨)의 플레이트(40) 내의 대략 중심점에서의 유동은 도 4에 도시된다. 구조적 압출부(50, 52)는 의도된 최종 형태의 형상에 보다 근접하다. 의도된 일체형 단열재(46)는 구조적 압출부(50, 52)의 내부에서 보여질 수 있다.다판 다이 조립체(22)(도 2에 도시됨)의 플레이트(42)의 입구는 일체형 단열재(46)의 바람직한 실시예용으로 도 5에 도시된다. 다판 다이 조립체(22)(도 2에 도시됨)의 플레이트(42)의 출구는 일체형 단열재(46)의 바람직한 실시예용으로 도 6에 도시된다. 일체형 단열재(46)의 바람직한 실시예의 통상 바람직한 최종 형상은 도 9 및 10에서의 두 개의 상이한 창문 컴포넌트 압출부에 도시된다. 일체형 단열재(46)는 도 5에 도시된 바와 같이 플레이트(42)로의 입구에서 시작하는 "리본" 또는 "스트랜드" 그룹으로 나뉘어진다. 플레이트(42)의 출구에서, 도 6에 도시된 바와 같이 일체형 단열재(46)는 제2 열가소성 수지의 22개의 개별 스트랜드이다. 일체형 단열재는 이러한 특성이 필요없으면 비용을 절약하기 위해 제2 압출기를 추가하지 않음으로써 압출부에서 쉽게 생략될 수 있다. 이는 추가 다이 또는 공구 비용을 추가하지 않고 일체형 단열재가 없는 보다 저렴한 압출부의 선택사항을 허용한다.이러한 바람직한 실시예에서, 일체형 단열재(46)의 개별 스트랜드는 발포제에 의해, 그리고 도 6에서 잘 알 수 있는 바와 같이 플레이트(42)에서의 다판 다이 조립체(22)의 출구에서의 저압에 의해 팽창된다. 바람직한 실시예에서, 일체형 단열재(46)의 개별 스트랜드는 이들이 함께 보여지도록 팽창하여, 일체형 발포 단열재로 압출물의 길이를 따라 연장되어 있는 일련의 공기 포켓(54)을 남겨두고 서로 만나서 함께 맞물린다. 일체형 단열재(46)의 유동이 너무 빠르거나 발포가 너무 공격적이면, 스트랜드는 공기 포켓이 남지 않도록 너무 조밀하게 밀어지게 된다.도 7은 다판 다이 조립체(22)의 플레이트(42)의 가능한 내부 도면의 부분 절결 측면도를 도시한다. 입구측은 도면부호 56으로 좌측에 도시되고, 출구는 도면부호 58로 플레이트(42)를 통해 일체형 단열재(46)의 개별 스트랜드의 유동을 도시하고, 출구 오리피스의 크기는 도면부호 60에서 바람직하게는 0.08 내지 0.10인치 사이이고, 오리피스는 통상적으로 0.08 내지 0.10 사이로 이격되고 구조적 압출부(50, 52)로부터 간격을 갖는다. 도시된 좌측 버전은 통상적으로 일체형 단열재(46)의 개별 스트랜드의 최대 유동을 허용하는 "자유 발포" 버전으로서 지칭된다. 우측 버전은 다이의 벽의 평행부인 다이 랜드(62)를 갖는다. 이러한 다이 랜드(62)는 일체형 단열재(46)의 개별 스트랜드에서 드래그(drag)를 증가시키고 플레이트(42)를 통한 유동률을 감소시키는 역할을 할 수 있다. 다이 랜드(62)를 짧게 함으로써, 일체형 단열재(46)의 개별 스트랜드의 유동을 증가시킬 수 있어서, 다판 다이 조립체(22)의 "회전(turning)"을 허용하여 도 9 및 10에서 알 수 있는 바와 같이 공기 포켓(54)의 형성 및 유지를 허용한다.본 발명자는 오리피스를 통한 다판 다이 조립체(22)의 출구 플레이트(42)가 0.08 내지 0.10인치 사이이고 0.08 내지 0.10인치 사이에서 이격된 일체형 단열재(46)의 개별 스트랜드가 통상적으로 0.05 내지 0.2인치의 다이 랜드를 필요로 한다는 것을 발견하였다. 다이 랜드 전의 오리피스의 각도는 중요한 것으로 알려지지 않았다.도 8은 가능한 질산염 단열재(46)의 두 개의 대안적인 실시예를 도시한다. 공기 포켓을 남겨두고 함께 합쳐지는 개별 스트랜드를 압출하는 대신에, 여기서는 다이 플레이트의 오리피스가 좁은 슬롯일 것이다. 이들 슬롯은 다수의 공기 포켓과 일체형 단열재(46)의 전체적으로 낮은 밀도를 허용하도록 배열될 수 있다.구조적 압출부(50, 52)와 일체형 단열재는, 압출부를 스트랜드 중공 PVC 압출부로 분쇄하면서 실질적으로 저밀도의 일체형 단열재를 실질적으로 제거하기 위해 분쇄된 재료에 흡인기를 이용함으로서 쉽게 재활용될 수 있다. 재활용되고 실질적으로 균일한 구조적 압출부 재료는 압출 프로세서에서 재사용될 수 있다.본 창의적인 처리의 일체형 단열재(46)와 압출물은 상업적으로 활용 가능한 폴리에틸렌 및 폴리우레탄 단열 제품과 실질적으로 동등하거나 또는 이를 초과한다. 이와 같이, 본 창의적인 압출물로 제조된 창문과 3중 판유리 팩은 0.15 U 팩터/R6.5 창문으로 테스트되고, 실질적으로 0.3U 팩터의 현행 EnergyStar(등록상표)를 초과한다. 완성된 창문 내에 본 창의적인 압출물을 제조하는 것은 표준 중공 PVC 창문에서 임의의 추가적인 또는 변경된 제조 단계를 요구하지 않으면서 실질적으로 우수한 성능을 제공할 수 있다.